(57)【要約】【課題】  細孔が柱状形状で互いに独立し、かつ膜面に対して垂直又はほぼ垂直であり、細孔を隔てる壁材料が半導体材料（シリコン、ゲルマニウム、又はシリコンとゲルマニウム）であり、壁材料が一部もしくは全部が結晶化しているナノ多孔質膜を提供する。【解決手段】  膜面に対して実質的に垂直に配列した複数の微細な細孔１を有する多孔体の薄膜であって、前記微細な細孔は、第１の材料を含み構成される微細な柱状の部材が第２の材料を含み構成される領域２中に取り囲まれた構造を有する構造体から前記柱状の部材を除去して形成され、前記第２の材料の一部又は全部が結晶質である。第1の材料はアルミニウムであり、第２の材料はシリコン、ゲルマニウム、又はシリコンとゲルマニウムの混合物である。【選択図】      図１
2005060763.tif 000002
【特許請求の範囲】
【請求項１】
膜面に対して実質的に垂直に配列した複数の微細な細孔を有する多孔体の薄膜であって、前記微細な細孔は、第１の材料を含み構成される微細な柱状の部材が第２の材料を含み構成される領域中に取り囲まれた構造を有する構造体から前記柱状の材料を除去して形成され、前記第２の材料の一部又は全部が結晶質であることを特徴とする多孔質膜。
【請求項２】
前記第２の材料を含み構成される領域は、第１の材料を含み第２の材料を主成分とした請求項１に記載の多孔質膜。
【請求項３】
前記多孔質膜の組成が、酸素を除く全ての元素に対して前記第１の材料が０．１ａｔｏｍｉｃ％以上３０ａｔｏｍｉｃ％以下であり、前記第２の材料が７０ａｔｏｍｉｃ％以上９９．９ａｔｏｍｉｃ％以下である請求項２に記載の多孔質膜。
【請求項４】
前記細孔の平均孔径が１ｎｍ以上２０ｎｍ以下である請求項１〜３のいずれかに記載の多孔質膜。
【請求項５】
前記第１の材料がアルミニウムであり、前記第２の材料がシリコン、ゲルマニウム、又はシリコンとゲルマニウムの混合物である請求項１〜４のいずれかに記載の多孔質膜。
【請求項６】
膜面に対して実質的に垂直に配列した複数の微細な細孔を有する多孔質膜の製造方法であって、第１の材料を含み構成される微細な柱状の部材が第２の材料を含み構成される領域中に取り囲まれた構造を有する構造体を作製する工程、前記構造体から前記柱状部材を除去して多孔質膜を作製する工程、及び前記多孔質膜の一部又は全部を結晶化する工程、を有することを特徴とする多孔質膜の製造方法。
【請求項７】
前記構造体を作製する工程は、前記第１の材料及び前記第２の材料を用意し、非平衡状態で成膜する方法により前記構造体を形成する工程である請求項６に記載の多孔質膜の製造方法。
【請求項８】
前記構造体は、第２の材料が第１の材料と第２の材料の全量に対して２０ａｔｏｍｉｃ％以上７０ａｔｏｍｉｃ％以下の割合で含まれている請求項６又は７に記載の多孔質膜の製造方法。
【請求項９】
前記第１の材料がアルミニウムで、前記第２の材料がシリコン、ゲルマニウム、又はシリコンとゲルマニウムの混合物である請求項６〜８のいずれかに記載の多孔質膜の製造方法。
【請求項１０】
前記多孔質膜の一部又は全部を結晶化する工程が加熱処理である請求項６〜９のいずれかに記載の製造方法。
【発明の詳細な説明】
【技術分野】
【０００１】
本発明は、エレクトロニクス材料等に応用可能な新規な多孔質膜及びその製造方法に関し、特に結晶性の細孔壁を有し、膜方向に垂直な柱状の細孔を有する新規な多孔質膜及びその製造方法に関する。
【背景技術】
【０００２】
金属及び半導体の薄膜、細線、ドットなどでは、ある特徴的な長さより小さなサイズにおいて、電子の動きが閉じ込められることにより、特異な電気的、光学的、化学的特性を示すことがある。このような観点から、機能性材料として、数十ｎｍより微細なサイズ（幅や厚さなど）をもつ構造を有する材料（以下、「ナノ構造体」）への関心が高まっている。
【０００３】
こうしたナノ構造体の作製方法としては、例えば、フォトリソグラフィを始め、電子線露光、Ｘ線露光などの微細パターン形成技術を始めとする半導体加工技術によって直接的にナノ構造体を作製する方法が挙げられる。
【０００４】
しかし、この半導体加工技術による直接的なナノ構造体の製造は、歩留まりの悪さや装置のコストが高いなどのことがあり、簡易な手法で再現性よく作製できる手法が望まれている。
【０００５】
そこで、このような半導体加工技術によるナノ構造体の作製方法のほかに、自然に形成される規則的な構造、すなわち自己規則的に形成される構造あるいは自己形成的に作製される構造をベースに、新規なナノ構造体を実現しようとする試みがある。これらの手法は、ベースとして用いる微細構造によっては、従来の方法を上まわる微細で特殊な構造を作製できる可能性があるため、多くの研究が行われ始めている。
【０００６】
このような自己規則的あるいは自己形成的手法として、ナノサイズの細孔を有するナノ構造体を制御よく大面積に形成できる陽極酸化が挙げられる。たとえば、アルミニウムを酸性浴中で陽極酸化することで作製する陽極酸化アルミナが知られている。
【０００７】
これは、アルミニウム板あるいは基板上に形成されたアルミニウム膜を酸性電解質中で陽極酸化して、多孔質酸化被膜（陽極酸化アルミナ）が形成されるものであり、（下記非特許文献１参照）、直径が数ｎｍ〜数百ｎｍの微細な円柱状細孔（ナノホール）が、数十ｎｍ〜数百ｎｍの間隔（セルサイズ）で平行に配列する構造を有する。この応用として例えば着色、磁気記録媒体、ＥＬ発光素子、エレクトロクロミック素子、光学素子、太陽電池、ガスセンサなどが提案されている。さらには、量子細線、ＭＩＭ素子などの量子効果デバイス、ナノホールを化学的反応場として用いる分子センサ、など多方面への応用が期待されている（下記非特許文献２参照）。
【０００８】
また、このような陽極酸化アルミナの他に、ナノサイズの細孔を有するナノ構造体を作製する方法として、シリコンの陽極化成がある。これは結晶シリコンあるいは多結晶シリコンをＨＦ（フッ化水素酸）をベースとした水溶液中で陽極化成を行うと多孔質シリコンが形成される（下記非特許文献３参照）というものであり、１〜数１０ｎｍ程度の微小細孔が無数に存在した構造を持つ。陽極化成シリコンは、例えば、フォトリソグラフィの犠牲層等に用いられている。
【非特許文献１】R.C.Furneaux,W.R.Rigby & A.P.Davidson Nature Vol.337 1989 p.147
【非特許文献２】益田"固体物理"31巻 1996 p.493
【非特許文献３】D.R.Turner J.Electrochem.Soc.105巻 1985 p.402
【発明の開示】
【発明が解決しようとする課題】
【０００９】
しかしながら、アルミニウムの陽極酸化では、平均孔径２０ｎｍ以下の細孔を高密度に形成することは可能であるが、アルミナ自体が絶縁体であるため、アルミナに電気をほとんど流すことができず、その応用範囲が限定される。
【００１０】
また、シリコンの陽極化成では、マクロ的に見た場合、細孔は膜面に対して垂直に形成されているが、より詳細に観察すると細孔の形状が樹枝状となっており、デバイス応用に必要な構造の制御性という観点で未だ不十分なものであった。
【００１１】
このような技術的背景により、本発明者らは種々検討を重ねた結果、細孔の平均孔径が２０ｎｍ以下であり、かつ、細孔の平均間隔が３０ｎｍ以下であり、該細孔が柱状形状で互いに独立し、かつ膜面に対して垂直又はほぼ垂直であり、該細孔を隔てる壁材料が半導体材料（シリコン、ゲルマニウム、シリコンとゲルマニウム）であり、該壁材料が一部もしくは全部が結晶化しているナノ多孔質体を形成できる方法を見出し、本発明に至った。
【課題を解決するための手段】
【００１２】
本発明は、膜面に垂直かつ一定のサイズの細孔を有し、電気伝導性を有する多孔質膜を形成し得たものである。
【００１３】
すなわち、本発明の多孔質膜は、膜面に対して実質的に垂直に配列した複数の微細な細孔を有する多孔体の薄膜であって、前記微細な細孔は、第１の材料を含み構成される微細な柱状の部材が第２の材料を含み構成される領域中に取り囲まれた構造を有する構造体から前記柱状の部材を除去して形成され、前記第２の材料の一部又は全部が結晶質であることを特徴とする。
【００１４】
特に、前記多孔質膜は、前記第２の材料を含み構成される領域が、第１の材料を含み第２の材料を主成分とし、前記多孔質膜の組成が酸素を除く全ての元素に対して第１の材料が０．１ａｔｏｍｉｃ％以上３０ａｔｏｍｉｃ％以下であり、第２の材料が７０ａｔｏｍｉｃ％以上９９．９ａｔｏｍｉｃ％以下であり、該細孔の平均孔径が１ｎｍ以上２０ｎｍ以下であり、第１の材料がアルミニウムであり、第２の材料がシリコン、ゲルマニウム、又はシリコンとゲルマニウムの混合物であることが望ましい。
【００１５】
また、本発明の多孔質膜の製造方法は、膜面に対して実質的に垂直に配列した複数の微細な細孔を有する多孔質膜の製造方法であって、第１の材料を含み構成される微細な柱状の部材が第２の材料を含み構成される領域中に取り囲まれた構造を有する構造体を作製する工程、前記構造体から前記柱状部材を除去して多孔質膜を作製する工程、及び前記多孔質膜の一部又は全部を結晶化する工程、を有することを特徴とする。
【００１６】
特に、前記多孔質膜の製造方法において、前記構造体を作製する工程は、前記第１の材料及び前記第２の材料を用意し、非平衡状態で成膜する方法により前記構造体を形成する工程であり、前記構造体が、第２の材料が第１の材料と第２の材料の全量に対して２０ａｔｏｍｉｃ％以上７０ａｔｏｍｉｃ％以下の割合で含まれており、前記第１の材料がアルミニウムであり、前記第２の材料がシリコン、ゲルマニウム、又はシリコンとゲルマニウムの混合物であり、前記多孔質膜の一部又は全部を結晶化する工程が加熱処理であることが望ましい。
【発明の効果】
【００１７】
本発明によれば、新規なナノ構造体としての多孔質膜及びその製造方法を提供することができる。
【００１８】
本発明の多孔質膜によれば、微細な細孔が壁材料により互いに分離されており、前記細孔が膜面に対して垂直又はほぼ垂直に形成されており、前記多孔質膜の一部又は全部が結晶化している多孔質膜を提供することができる。
【００１９】
また、本発明の多孔質膜によれば、平均孔径が１ｎｍ以上２０ｎｍ以下で、平均間隔が３ｎｍ以上３０ｎｍ以下の微細な細孔とすることができる。
【００２０】
また、本発明の多孔質膜によれば、シリコン、ゲルマニウム、又はシリコンゲルマニウムとすることができる。
【００２１】
さらに、本発明の多孔質膜の製造方法によれば、上記の多孔質膜を容易に製造することができる製造方法を提供することができる。
【発明を実施するための最良の形態】
【００２２】
以下、本発明の実施形態を詳細に説明する。
【００２３】
始めに本発明に適用できる構造体について説明する。
【００２４】
本発明に適用できる構造体は、第１の材料と第２の材料を含み構成される構造体であって、該第１の材料を含み構成される柱状の部材が、該第２の材料を含み構成される領域に取り囲まれており、且つ該構造体には該第２の材料が、該第１の材料と第２の材料の全量に対して２０ａｔｏｍｉｃ％以上７０ａｔｏｍｉｃ％以下の割合で含まれていることを特徴とする。
【００２５】
上記割合は、構造体を構成する前記第１の材料と第２の材料の全量に対する前記第２の材料の割合のことであり、好ましくは２５ａｔｏｍｉｃ％以上６５ａｔｏｍｉｃ％以下、より好ましくは３０ａｔｏｍｉｃ％以上６０ａｔｏｍｉｃ％以下である。
【００２６】
なお、実質的に柱状形状が実現していればよく、例えば柱状に部材の成分として第２の材料が含まれていてもよいし、前記領域に第１の材料が含まれていてもよい。また、上記柱状の部材やその周囲の領域に酸素、アルゴン、窒素、水素などが含まれていてもよい。
【００２７】
第１の材料としては、ＡｌやＡｕなどが挙げられる。第２の材料としては、Ｓｉ、Ｇｅ、ＳｉxＧｅ1-xあるいはＣなどが挙げられる。特に第２の材料としては、非晶質となり得る材料であることが望ましい。第１及び第２の材料としては、両者の成分系相平衡図において、共晶点を有する材料（いわゆる共晶系の材料）であることが好ましい。特に共晶点が３００℃以上好ましくは４００℃以上であるのがよい。なお、第１の材料と第２の材料として好ましい組み合わせとしては、第１の材料としてＡｌを用い、第２の材料としてＳｉを用いる形態、第１の材料としてＡｌを用い、第２の材料としてＧｅを用いる形態、あるいは第１の材料としてＡｌを用い、第２の材料としてＳｉxＧｅ1-x（０＜ｘ＜１）を用いるのが好ましい。
【００２８】
前記柱状の部材を取り囲む領域は、非晶質であることが望ましい。
【００２９】
前記柱状の部材の平面形状としては円形あるいは楕円形状である。
【００３０】
前記構造体には、前記第２の材料を含み構成されるマトリックス中に複数の前記柱状の部材が分散していることになる。柱状の部材の径（平面形状が円の場合は直径）は、主として前記構造体の組成（すなわち、前記第２の材料の割合）に応じて制御可能であるが、その平均径２ｒ（図１（ｂ））は、０．５ｎｍ以上５０ｎｍ以下、好ましくは０．５ｎｍ以上２０ｎｍ以下、さらに好ましくは０．５ｎｍ以上１０ｎｍ以下である。なお、楕円等の場合は、最も長い外径部が、上記範囲内であればよい。ここで平均径とは、例えば、実際のＳＥＭ写真（約１００ｎｍ×１００ｎｍの範囲）で観察される柱状の部分を、その写真から直接、あるいはコンピュータで画像処理して、導出される値である。なお、上記構造体をどのようなデバイスに用いるか、あるいはどのような処理を行うかにもよるが、平均径の下限としては１ｎｍ以上、あるいは数ｎｍ以上であることが実用的な下限値である。
【００３１】
また、複数の柱状の部材間の中心間距離２Ｒ（図１（ｂ））は、３ｎｍ以上３０ｎｍ以下、好ましくは５ｎｍ以上２０ｎｍ以下、さらに好ましくは５ｎｍ以上１５ｎｍ以下である。勿論、中心間距離の下限として上記２Ｒは柱状の部材どうしが接触しない間隔は最低限備えている必要がある。
【００３２】
前記構造体は、前記柱状の部材が膜の面内方向に対して略垂直になるように前記第２の材料を含み構成されるマトリックス中に分散していることになる。構造体の膜厚としては、特に限定されるものではないが、１ｎｍ〜１００μｍの範囲で適用できる。プロセス時間等を考慮してより現実的な膜厚としては、１ｎｍ〜１μｍ程度である。特に３００ｎｍ以上の膜厚でも柱状構造が維持されていることが好ましい。
【００３３】
前記構造体は、基板上に当該構造体が設けられていてもよい。基板としては、特に限定されるものではないが、石英ガラスなどの絶縁性基板、シリコン基板、ガリウム砒素、あるいはインジウム燐などの半導体基板、アルミニウムなどの金属基板あるいは支持部材としての基板上に上記構造体が形成できるのであれば、フレキシブル基板（例えばポリイミド樹脂など）も用いることができる。
【００３４】
前記構造体は、非平衡状態で成膜する方法を利用して作製することができる。当該成膜方法としては、スパッタリング法が好ましいが、抵抗加熱蒸着、電子ビーム蒸着（ＥＢ蒸着）、イオンプレーティング法を始めとする任意の非平衡状態で物質を形成する成膜法が適用可能である。スパッタリング法で行う場合には、マグネトロンスパッタリング、ＲＦスパッタリング、ＥＣＲスパッタリング、ＤＣスパッタリング法を用いることができる。スパッタリング法で行う場合は、アルゴンガス雰囲気中で反応装置内の圧力を０．２から１Ｐａ程度にして成膜を行うことが可能である。スパッタリングの際には、ターゲット原料として前記第１の材料と第２の材料をそれぞれ別途用意してもよいが、予め所望の割合で第１の材料と第２の材料が焼成されたターゲット材料を用いてもよい。
【００３５】
基板上に形成される前記構造体は、基板温度を２０℃以上３００℃以下、好ましくは２０℃以上２００℃以下で形成されることが好ましい。
【００３６】
前記構造体から前記柱状の部材を除去（ウェットエッチングあるいはドライエッチングなど）することにより複数の柱状の孔を有する非晶質の多孔質膜が形成される。エッチングには、柱状の部材を選択的に除去できればよく、エッチング液としては例えば、燐酸、硫酸、塩酸、硝酸などの酸が好適であり、さらには膜の酸化を防ぎつつ該柱状の部材を選択的に除去できることが好ましく、例えば濃硫酸が好適である。当該除去により形成される多孔質膜の孔は、互いに連結せず独立していることが好適である。そして、当該多孔質膜の細孔内に種々の材料を充填することで様々な機能素子、装置が提供可能である。なお、柱状の部材を除去後に得られる多孔質膜を化学あるいは熱処理（例えば、酸化処理、窒化処理など）を行った後に、機能材料の充填を行ってもよい。
【００３７】
前記多孔質膜を熱処理等の結晶化処理により該非晶質多孔質膜の一部あるいは全部を結晶質にすることができる。その際、熱処理は還元雰囲気で行うのが好ましく、さらには水素雰囲気中で６００℃以上で熱処理を行うのが好ましい。
【００３８】
以下、上記構造体を利用した本発明の多孔質膜及びその製造方法を詳細に説明する。
【００３９】
（１）本発明のシリコン多孔質膜及びその製造方法
本発明のシリコン多孔質膜及びその製造方法について説明する。
【００４０】
本発明のシリコン多孔質膜は、平均孔径が１ｎｍ以上２０ｎｍ以下であり、平均間隔が３ｎｍ以上３０ｎｍ以下である膜面に対して垂直又はほぼ垂直な細孔を有し、また、前記細孔は柱状径状をなしており、さらに、前記細孔の長さと孔径の比であるアスペクト比（長さ／孔径）が０．１〜１００００であり、かつ前記細孔が酸素を除く主成分がシリコンである結晶質シリコンを含む非晶質シリコン領域で隔てられていることを特徴とする。
【００４１】
＜シリコン多孔質膜の構成＞
図１は、本発明のシリコン多孔質膜の一例を示す概略図である。
【００４２】
図１（ａ）は、細孔の平均孔径が２０ｎｍ以下であり、かつ互いに隣接する該細孔の平均間隔が３０ｎｍ以下であり、該細孔が互いに独立し、かつ膜面に対して垂直又はほぼ垂直であり、該細孔を隔てる壁材のシリコン領域がシリコンを主成分とする材料から成るシリコン多孔質膜の模式的平面図である。また、図１（ｂ）は、図１（ａ）の破線ＡＡに沿ってシリコン多孔質膜を切ったときの模式的断面図である。図１において、１は細孔（ナノホール）、２は結晶質シリコン領域を含む非晶質シリコン領域、３は基板である。
【００４３】
本発明のシリコン多孔質膜は、細孔１と酸素を除く主成分がシリコンである結晶質シリコンを含む非晶質シリコン領域２により構成されていることを特徴とする。また、前記細孔は、図１（ｂ）に示されているように非晶質シリコン領域及び結晶質シリコン領域により、互いに分離されており、互に連結しないで独立しており、また、基板に対して垂直又はほぼ垂直に形成されている。
【００４４】
また、本発明のシリコン多孔体膜を構成している細孔の形状は、図１（ｂ）に示されているように柱状形状である。また、細孔の孔径（膜面から見た細孔の平均孔径を示す）２ｒは１ｎｍ以上２０ｎｍ以下であり、細孔の間隔（膜面から見た細孔の平均中心間間隔を示す）２Ｒは３ｎｍ以上３０ｎｍ以下である。好ましくは、細孔の径２ｒは１〜１５ｎｍであり、その中心間距離の間隔２Ｒは５〜２０ｎｍである。また、長さＬは０．５ｎｍ〜数μｍ、好ましくは２ｎｍ〜５μｍの範囲である。ここで平均孔径とは、例えば、実際のＳＥＭ写真（約１００ｎｍ×１００ｎｍの範囲）で観察される細孔部分をコンピュータで画像処理（抽出）して、その穴を楕円と仮定し画像解析して得られた長軸の平均のことを指している。
【００４５】
また、本発明のシリコン多孔質膜内の細孔は、図１（ｂ）に示されるように、細孔と基板を直接つなげることができるが、これに限定されるものではなく、基板と細孔をつなげなくてもよい。
【００４６】
また、本発明のシリコン多孔質膜を構成している結晶質シリコンを含む非晶質シリコン領域の酸素を除く主成分はシリコンであるが、数から数十ａｔｏｍｉｃ％程度の他の元素、例えばアルミニウム（Ａｌ）、アルゴン（Ａｒ）、窒素（Ｎ）、水素（Ｈ）などの各種の元素を含有してもよい。
【００４７】
なお、通常のシリコンウエハと同じように前記シリコン多孔質膜の表面は酸化されていてもかまわない。
【００４８】
また、本発明のシリコン多孔質膜を構成している細孔部分の基板上面からみた形状は、図１（ａ）のように、ほぼ円形のものでもよいし、また楕円形など任意の形状のものでもよい。
【００４９】
また、本発明のシリコン多孔質膜を構成している細孔部分の基板断面からみた形状は、図１（ｂ）のように長方形形状でもよいし、正方形や台形など任意の形状のものでもよい。
【００５０】
また、細孔の長さと孔径の比であるアスペクト比（長さ／孔径）が０．１〜１００００、好ましくは０．５〜１０００の範囲である形状のものが望ましい。
【００５１】
＜シリコン多孔質膜の製造方法＞
以下、本発明にかかるシリコン多孔質膜の製造方法について詳細に説明する。
【００５２】
図２は、本発明のシリコン多孔質膜の製造方法の一実施態様を示す工程図である。
【００５３】
図２において、本発明のシリコン多孔質膜の製造方法は、下記の（ａ）工程〜（ｄ）工程を有することを特徴とする。
【００５４】
（ａ）工程：まずアルミニウムとシリコンを用意する。
【００５５】
（ｂ）工程：次に、該アルミニウムとシリコンを非平衡状態で物質を形成する成膜法を用いて、基板上にアルミニウムシリコン構造体を形成する。成膜されたアルミニウムシリコン構造体は、アルミニウムを含む柱状の部材と該柱状の部材を取り囲む非晶質シリコン領域とを有し、アルミニウムとシリコンの全量に対してシリコンを２０〜７０ａｔｏｍｉｃ％の割合で含有する構造体から成る。
【００５６】
（ｃ）工程：次に、該アルミニウムシリコン構造体のアルミニウムのみを選択的にエッチングして細孔を形成する。アルミニウムシリコン構造体にシリコンに比べてアルミニウムを溶かし易い酸あるいはアルカリを用いたウェットエッチングを施すと、アルミニウムを含む柱状の部材からアルミニウムがエッチングされて細孔が形成され、該細孔と非晶質シリコン領域から成る非晶質シリコン多孔質膜が形成される。
【００５７】
なお、上記アルミニウムのみを選択的にエッチングとは、実質的にアルミニウムが除去されればよい。
（ｄ）工程：さらに、上記非晶質シリコン多孔質膜に加熱処理を施すと非晶質シリコン領域中に結晶質シリコンが形成される。
【００５８】
次に、本発明のシリコン多孔質膜の製造方法を図面に基づいて説明する。
【００５９】
図３は、本発明のシリコン多孔質膜の製造方法の一例を示す説明図である。
【００６０】
図４は、本発明におけるアルミニウムシリコン構造体の成膜方法の一例を示す概略図である。
【００６１】
図３の（ａ）〜（ｄ）の順に追って説明する。
【００６２】
以下の工程（ａ）〜（ｄ）は、図３の（ａ）〜（ｄ）に対応する。
【００６３】
（ａ）工程：アルミニウムとシリコンを用意する工程
【００６４】
原料としてのシリコン及びアルミニウムを、例えば、図４に示すように、アルミニウムとシリコンを焼成したアルミニウムシリコン焼成ターゲット１２を用意する。
【００６５】
（ｂ）工程：アルミニウムシリコン構造体の形成
次に、基板上にアルミニウムシリコン構造体を形成する。ここでは、非平衡状態で物質を形成する成膜法として、スパッタリング法を用いた例を示す。
【００６６】
基板２２上に、非平衡状態で物質を形成する成膜法であるマグネトロンスパッタリング法により、アルミニウムシリコン構造体２３を形成する。アルミニウムシリコン構造体２３は、アルミニウムを主成分とする組成から成るアルミニウムを含む柱状の部材２１と、その周囲のシリコンを主成分とする非晶質シリコン領域２４から構成される。
【００６７】
非平衡状態で成膜する方法として、スパッタリング法を用いてアルミニウムシリコン混合体を成膜する方法について説明する。
【００６８】
図４において、１１が基板、１２がアルミニウムのスパッタリングターゲットである。１３はアルゴンプラズマである。スパッタリング法を用いる場合は、アルミニウムとシリコンの割合を簡単に変化させることができる。基板１１上に、非平衡状態で物質を形成する成膜法であるマグネトロンスパッタリング法により、アルミニウムシリコン構造体を形成する。
【００６９】
原料としてのシリコン及びアルミニウムは、図４のように所定量のアルミニウムとシリコンを焼成したターゲット１２を用いることで達成される。
【００７０】
また、アルミニウムターゲットとシリコンターゲットを別々に用意し、同時に両方のターゲットをスパッタリングする方法を用いてもよい。
【００７１】
また、アルミニウムターゲット上にシリコンチップを配置し、それをスパッタリングするという方法を用いてもよい。
【００７２】
形成される膜中のシリコンの量は、アルミニウムとシリコンの全量に対して２０〜７０ａｔｏｍｉｃ％であり、好ましくは２５〜６５ａｔｏｍｉｃ％、さらに好ましくは３０〜６０ａｔｏｍｉｃ％である。シリコン量がかかる範囲内であれば、シリコン領域内にアルミニウムの柱状の部材が分散したアルミニウムシリコン構造体が得られる。
【００７３】
上記のアルミニウムとシリコンの割合を示すａｔｏｍｉｃ％とは、シリコンとアルミニウムの原子の数の割合を示し、ａｔｏｍ％あるいはａｔ％とも記載され、例えば誘導結合型プラズマ発光分析法（ＩＣＰ法）でアルミニウムシリコン構造体中のシリコンとアルミニウムの量を定量分析したときの値である。
【００７４】
また、基板温度としては、３００℃以下であり、好ましくは２００℃以下であるのがよい。
【００７５】
なお、このような方法でアルミニウムシリコン構造体を形成すると、アルミニウムとシリコンが準安定状態の共晶型組織となり、アルミニウムがシリコンマトリックス内に数ｎｍレベルのナノ構造体（柱状の部材）を形成し、自己組織的に分離する。そのときのアルミニウムはほぼ円柱状形状であり、その孔径は１〜２０ｎｍであり、間隔は５〜３０ｎｍである。
【００７６】
アルミニウムシリコン構造体のシリコンの量は、例えばターゲットを焼成する際のアルミニウムとシリコンの混合比を調節することで制御できる。
【００７７】
また、非平衡状態で成膜を行う場合、特にスパッタリング法の場合は、アルゴンガスを流したときの反応装置内の圧力は、０．２〜１Ｐａ程度が好ましい。また、プラズマを形成するための出力は４インチターゲットでは、１５０〜１０００Ｗ程度が好ましい。しかし、特に、これに限定されるものではなく、アルゴンプラズマが安定に形成される圧力及び出力であればよい。
【００７８】
基板としては、例えば石英ガラスやプラスチックを始めとする絶縁体基板やシリコンやガリウム砒素を始めとする半導体基板などの基板、金属基板や、これらの基板の上に１層以上の膜を形成したものが挙げられる。なお、アルミニウムシリコン構造体の形成に不都合がなければ、基板の材質、厚さ、機械的強度などは特に限定されるものではない。また、基板の形状としては平滑な板状のものに限らず、曲面を有するもの、表面にある程度の凹凸や段差を有するものなどが挙げられるが、アルミニウムシリコン構造体に不都合がなければ、特に限定されるものではない。
【００７９】
非平衡状態で物質を形成する成膜法は、スパッタリング法が好ましいが抵抗加熱蒸着、電子ビーム蒸着（ＥＢ蒸着）を始めとする任意の非平衡状態で物質を形成する成膜法が適用可能である。
【００８０】
上記のようにして成膜されたアルミニウムシリコン構造体２３は、アルミニウムを主成分とする組成から成るアルミニウムを含む柱状の部材２１と、その周囲の酸素を除く主成分がシリコンである非晶質シリコン領域２４を備える。
【００８１】
アルミニウムを含有する柱状の部材部２１の組成は、アルミニウムを主成分とするが、柱状構造の微細構造体が得られていれば、シリコン、水素、酸素、アルゴン、窒素などの他の元素を含有していてもよい。なお、主成分とは、柱状の部材部の成分構成比においてアルミニウムの割合が８０ａｔｏｍｉｃ％以上、好ましくは９０ａｔｏｍｉｃ％以上が望ましい。
【００８２】
また、アルミニウムを含む柱状の部材の周囲を取り囲んでいる非晶質シリコン領域２４の組成は、酸素を除く主成分はシリコンであるが、柱状構造の微細構造体が得られていれば、アルミニウム、アルゴン、窒素、水素などの各種の元素を含有してもよい。前記組成が酸素を除く全ての元素に対してアルミニウムが０．１ａｔｏｍｉｃ％以上３０ａｔｏｍｉｃ％以下であり、シリコンが７０ａｔｏｍｉｃ％以上９９．９ａｔｏｍｉｃ％以下である。なお、主成分とは、シリコン領域の成分構成比においてシリコンの割合が８０ａｔｏｍｉｃ％以上、好ましくは９０ａｔｏｍｉｃ％以上が望ましい。
【００８３】
（ｃ）工程：細孔形成工程
上記のアルミニウムシリコン構造体中のアルミニウム領域（アルミニウムを含む柱状の部材領域）のみを選択的にエッチングを行う。その結果、アルミニウムシリコン構造体２３には、細孔２６を有する非晶質シリコン領域２４のみが残り、非晶質シリコン多孔質膜２５が形成される。なお、該非晶質シリコン多孔質膜中の細孔は、間隔２Ｒが３０ｎｍ以下、孔径２ｒが２０ｎｍ以下であるが、好ましくは、細孔の孔径２ｒは１〜１５ｎｍであり、その間隔２Ｒは５〜２０ｎｍである。また、長さＬは０．５ｎｍ〜数μｍ、好ましくは２ｎｍ〜１０００ｎｍの範囲である。
【００８４】
エッチングに用いる溶液は、例えばアルミニウムを溶かしシリコンをほとんど溶解しない、燐酸、硫酸、塩酸、クロム酸溶液などの酸が挙げられるが、その中でもアルミニウムのエッチング時に非晶質シリコン領域を酸化しない、あるいは酸化の進行が遅いエッチング溶液を使用することが好ましく、例えば濃硫酸を使用することが望ましい。しかしエッチングによる細孔形成及びその後の工程に不都合がなければ、エッチング溶液は特に酸の種類やアルカリの種類に限定されるものではない。また、数種類の酸溶液やあるいは数種類のアルカリ溶液を混合したものを用いてもかまわない。またエッチング条件は、例えば、溶液温度、濃度、時間などは、作製する非晶質シリコン多孔質体に応じて、適宜設定することができる。
【００８５】
（ｄ）工程：非晶質シリコン領域の結晶化工程
上記非晶質シリコン多孔体膜２５に対して、非晶質シリコンが結晶化する条件、例えば加熱処理やレーザ照射を行うことにより該非晶質シリコンの一部もしくは全部が結晶化する。その結果非晶質シリコン領域中に結晶シリコンが形成され、結晶質シリコンを含む非晶質シリコン領域２７が形成される。この際、高還元雰囲気中での加熱処理が好ましく、さらに好ましくは高還元雰囲気下で８００℃以上１０００℃以下での加熱処理を行うことが望ましい。しかし該非晶質シリコン領域の結晶化及び該シリコン多孔質膜の構造に問題がなければどのような方法、条件を用いてもよく、加熱処理とレーザ照射を同時に行うというような、数種類の方法を複合して用いてもよい。このように基板２２上にシリコン多孔質膜２８が形成される。
【００８６】
（２）本発明のゲルマニウム多孔質膜及びその製造方法
次に、本発明のゲルマニウム多孔質膜及びその製造方法について説明する。
【００８７】
本発明のゲルマニウム多孔質膜は、平均孔径が１ｎｍ以上２０ｎｍ以下であり、平均間隔が３ｎｍ以上３０ｎｍ以下である膜面に対して垂直又はほぼ垂直な細孔を有し、また、前記細孔は柱状径状をなしており、さらに、前記細孔の長さと孔径の比であるアスペクト比（長さ／孔径）が０．１〜１００００であり、かつ前記細孔が酸素を除く主成分がゲルマニウムである結晶質ゲルマニウムを含む非晶質ゲルマニウム領域で隔てられていることを特徴とする。
【００８８】
＜ゲルマニウム多孔質膜の構成＞
図５は、本発明のゲルマニウム多孔質膜の一例を示す概略図である。
【００８９】
図５（ａ）は、細孔の平均孔径が１ｎｍ以上２０ｎｍ以下であり、かつ互いに隣接する該細孔の平均間隔が３ｎｍ以上３０ｎｍ以下であり、該細孔が互いに独立し、かつ膜面に対して垂直又はほぼ垂直であり、該細孔を隔てる壁材のゲルマニウム領域がゲルマニウムを主成分とする材料から成るゲルマニウム多孔質膜の模式的平面図である。また、図５（ｂ）は、図５（ａ）の破線ＢＢに沿ってゲルマニウム多孔質膜を切ったときの模式的断面図である。図５において、１０１は細孔（ナノホール）、１０２は結晶質ゲルマニウムを含む非晶質ゲルマニウム領域、１０３は基板である。
【００９０】
本発明のゲルマニウム多孔質体は、細孔１０１と酸素を除く主成分がゲルマニウムである結晶質ゲルマニウムを含む非晶質ゲルマニウム領域１０２により構成されていることを特徴とする。また、前記細孔は、図５（ｂ）に示されているように非晶質ゲルマニウム領域及び結晶質ゲルマニウム領域により、互いに分離されており、互に連結しないで独立しており、また、基板に対して垂直又はほぼ垂直に形成されている。
【００９１】
また、本発明のゲルマニウム多孔質膜を構成している細孔の形状は、図５（ｂ）に示されているように柱状形状である。また、細孔の孔径（膜面から見た細孔の平均孔径を示す）２ｒは１ｎｍ以上２０ｎｍ以下であり、細孔の間隔（膜面から見た細孔の平均中心間間隔を示す）２Ｒは３ｎｍ以上３０ｎｍ以下である。好ましくは、細孔の径２ｒは１〜１５ｎｍであり、その中心間距離の間隔２Ｒは５〜２０ｎｍである。また、長さＬは０．５ｎｍ〜数μｍ、好ましくは２ｎｍ〜５μｍの範囲である。ここで平均孔径とは、例えば、実際のＳＥＭ写真（約１００ｎｍ×１００ｎｍの範囲）で観察される細孔部分をコンピュータで画像処理（抽出）して、その穴を楕円と仮定し画像解析して得られた長軸の平均のことを指している。
【００９２】
また、本発明のゲルマニウム多孔質膜内の細孔は、図５（ｂ）に示されるように、細孔と基板を直接つなげることができるが、これに限定されるものではなく、基板と細孔がつながっていなくてもかまわない。
【００９３】
また、本発明のゲルマニウム多孔質膜を構成している結晶質ゲルマニウムを含む非晶質ゲルマニウム領域の酸素を除く主成分はゲルマニウムであるが、数から数十ａｔｏｍｉｃ％程度のアルミニウム（Ａｌ）、アルゴン（Ａｒ）、窒素（Ｎ）、水素（Ｈ）などの各種の元素を含有してもよい。
【００９４】
なお、前記ゲルマニウム多孔質膜の表面は酸化されていてもかまわない。
【００９５】
また、本発明のゲルマニウム多孔質膜を構成している細孔部分の基板上面からみた形状は、図５（ａ）のように、ほぼ円形のものでもよいし、また楕円形など任意の形状のものでもよい。
【００９６】
また、本発明のゲルマニウム多孔質膜を構成している細孔部分の基板断面からみた形状は、図５（ｂ）のように長方形形状でもよいし、正方形や台形など任意の形状のものでもよい。
【００９７】
また、細孔の長さと孔径の比であるアスペクト比（長さ／孔径）が０．１〜１００００、好ましくは０．５〜１０００の範囲である形状のものが望ましい。
【００９８】
＜ゲルマニウム多孔質膜の製造方法＞
以下、本発明にかかるゲルマニウム多孔質膜の製造方法について詳細に説明する。
【００９９】
図６は、本発明のゲルマニウム多孔質膜の製造方法の一実施態様を示す工程図である。
【０１００】
図６において、本発明のゲルマニウム多孔質膜の製造方法は、下記の（ａ）工程〜（ｄ）工程を有することを特徴とする。
【０１０１】
（ａ）工程：まずアルミニウムとゲルマニウムを用意する。
【０１０２】
（ｂ）工程：次に、該アルミニウムとゲルマニウムを非平衡状態で物質を形成する成膜法を用いて、基板上にアルミニウムゲルマニウム構造体を形成する。成膜されたアルミニウムゲルマニウム構造体は、アルミニウムを含む柱状の部材と該柱状の部材を取り囲むゲルマニウム領域とを有し、アルミニウムとゲルマニウムの全量に対してゲルマニウムを２０〜７０ａｔｏｍｉｃ％の割合で含有する構造体から成る。
【０１０３】
（ｃ）工程：次に、該アルミニウムゲルマニウム構造体のアルミニウムのみを選択的にエッチングして細孔を形成する。アルミニウムゲルマニウム構造体にゲルマニウムに比べてアルミニウムを溶かし易い酸あるいはアルカリを用いたウェットエッチングを施すと、アルミニウムを含む柱状の部材からアルミニウムがエッチングされて細孔が形成され、該細孔と非晶質ゲルマニウム領域から成る非晶質ゲルマニウム多孔質膜が形成される。
【０１０４】
なお、上記アルミニウムのみを選択的にエッチングとは、実質的にアルミニウムが除去されればよい。
【０１０５】
（ｄ）工程：さらに、上記非晶質ゲルマニウム多孔質膜に加熱処理を施すと非晶質ゲルマニウム領域中に結晶質ゲルマニウムが形成される。
【０１０６】
次に、本発明のゲルマニウム多孔質膜の製造方法を図面に基づいて説明する。
【０１０７】
図７は、本発明のゲルマニウム多孔質膜の製造方法の一例を示す説明図である。
【０１０８】
図７の（ａ）〜（ｄ）の順に追って説明する。
【０１０９】
以下の工程（ａ）〜（ｄ）は、図７の（ａ）〜（ｄ）に対応する。
【０１１０】
（ａ）工程：アルミニウムとゲルマニウムを用意する工程
原料としてのゲルマニウム及びアルミニウムを焼成したアルミニウムゲルマニウム焼成ターゲットを用意する。
【０１１１】
（ｂ）工程：アルミニウムゲルマニウム構造体の形成
次に、基板上にアルミニウムゲルマニウム構造体を形成する。ここでは、非平衡状態で物質を形成する成膜法として、スパッタリング法を用いた例を示す。
【０１１２】
基板１２２上に、非平衡状態で物質を形成する成膜法であるマグネトロンスパッタリング法により、アルミニウムゲルマニウム構造体１２３を形成する。アルミニウムゲルマニウム構造体１２３は、アルミニウムを主成分とする組成から成るアルミニウムを含む柱状の部材１２１と、その周囲のゲルマニウムを主成分とする非晶質ゲルマニウム領域１２４から構成される。
【０１１３】
非平衡状態で成膜する方法として、スパッタリング法を用いてアルミニウムゲルマニウム混合体を成膜する方法について説明する。
【０１１４】
基板上に、非平衡状態で物質を形成する成膜法であるマグネトロンスパッタリング法により、アルミニウムゲルマニウム構造体を形成する。
【０１１５】
原料としてのゲルマニウム及びアルミニウムは、所定量のアルミニウムとゲルマニウムを焼成したターゲットを用いることで達成される。
【０１１６】
また、アルミニウムターゲットとゲルマニウムターゲットを別々に用意し、同時に両方のターゲットをスパッタリングする方法を用いてもよい。
また、アルミニウムターゲット上にゲルマニウムチップを配置し、それをスパッタリングするという方法を用いてもよい。
【０１１７】
形成される膜中のゲルマニウムの量は、アルミニウムとゲルマニウムの全量に対して２０〜７０ａｔｏｍｉｃ％であり、好ましくは２５〜６５ａｔｏｍｉｃ％、さらに好ましくは３０〜６０ａｔｏｍｉｃ％である。ゲルマニウム量がかかる範囲内であれば、ゲルマニウム領域内にアルミニウムの柱状の部材が分散したアルミニウムゲルマニウム構造体が得られる。
【０１１８】
上記のアルミニウムとゲルマニウムの割合を示すａｔｏｍｉｃ％とは、ゲルマニウムとアルミニウムの原子の数の割合を示し、ａｔｏｍ％あるいはａｔ．％とも記載され、例えばＩＣＰ法でアルミニウムゲルマニウム構造体中のゲルマニウムとアルミニウムの量を定量分析したときの値である。
【０１１９】
また、基板温度としては、３００℃以下であり、好ましくは２００℃以下であるのがよい。
【０１２０】
なお、このような方法でアルミニウムゲルマニウム構造体を形成すると、アルミニウムとゲルマニウムが準安定状態の共晶型組織となり、アルミニウムがゲルマニウムマトリックス内に数から数十ｎｍレベルのナノ構造体（柱状の部材）を形成し、自己組織的に分離する。そのときのアルミニウムはほぼ円柱状形状であり、その孔径は１〜２０ｎｍであり、間隔は５〜３０ｎｍである。
【０１２１】
アルミニウムゲルマニウム構造体のゲルマニウムの量は、例えばターゲットを焼成する際のアルミニウムとゲルマニウムの混合比を調節することで制御できる。
【０１２２】
また、非平衡状態で成膜を行う場合、特にスパッタリング法の場合は、アルゴンガスを流したときの反応装置内の圧力は、０．２〜１Ｐａ程度が好ましい。また、プラズマを形成するための出力は４インチターゲットでは、１５０〜１０００Ｗ程度が好ましい。しかし、特に、これに限定されるものではなく、アルゴンプラズマが安定に形成される圧力及び出力であればよい。
【０１２３】
基板としては、例えば石英ガラスやプラスチックを始めとする絶縁体基板やゲルマニウムやガリウム砒素を始めとする半導体基板などの基板、金属基板や、これらの基板の上に１層以上の膜を形成したものが挙げられる。なお、アルミニウムゲルマニウム構造体の形成に不都合がなければ、基板の材質、厚さ、機械的強度などは特に限定されるものではない。また、基板の形状としては平滑な板状のものに限らず、曲面を有するもの、表面にある程度の凹凸や段差を有するものなどが挙げられるが、アルミニウムゲルマニウム構造体に不都合がなければ、特に限定されるものではない。
【０１２４】
非平衡状態で物質を形成する成膜法は、スパッタリング法が好ましいが抵抗加熱蒸着、電子ビーム蒸着（ＥＢ蒸着）を始めとする任意の非平衡状態で物質を形成する成膜法が適用可能である。
【０１２５】
また、成膜する方法としては、ゲルマニウムとアルミニウムを同時に形成する同時成膜プロセスを用いてもよいし、ゲルマニウムとアルミニウムを数原子層づつ積層する積層成膜プロセスを用いてもよい。
【０１２６】
上記の様にして成膜されたアルミニウムゲルマニウム構造体１２３は、アルミニウムを主成分とする組成から成るアルミニウムを含む柱状の部材１２１と、その周囲のゲルマニウムを主成分とする非晶質ゲルマニウム領域１２４を備える。
【０１２７】
アルミニウムを含有する柱状の部材１２１の組成は、アルミニウムを主成分とするが、柱状構造の微細構造体が得られていれば、ゲルマニウム、水素、酸素、アルゴン、窒素などの他の元素を含有していてもよい。なお、主成分とは、柱状の部材部の成分構成比においてアルミニウムの割合が８０ａｔｏｍｉｃ％以上、好ましくは９０ａｔｏｍｉｃ％以上が望ましい。
【０１２８】
また、アルミニウムを含む柱状の部材の周囲を取り囲んでいる非晶質ゲルマニウム領域１２４の組成は、酸素を除いては主成分はゲルマニウムであるが、柱状構造の微細構造体が得られていれば、アルミニウム、アルゴン、窒素、水素、炭素などの各種の元素を含有してもよい。前記組成が酸素を除く全ての元素に対してアルミニウムが０．１ａｔｏｍｉｃ％以上３０ａｔｏｍｉｃ％以下であり、ゲルマニウムが７０ａｔｏｍｉｃ％以上９９．９ａｔｏｍｉｃ％以下である。なお、主成分とは、ゲルマニウム領域の成分構成比においてゲルマニウムの割合が８０ａｔｏｍｉｃ％以上、好ましくは９０ａｔｏｍｉｃ％以上が望ましい。
【０１２９】
（ｃ）工程：細孔形成工程
上記のアルミニウムゲルマニウム構造体中のアルミニウム領域（アルミニウムを含む柱状の部材領域）のみを選択的にエッチングを行う。その結果、アルミニウムゲルマニウム構造体１２３には、細孔１２６を有する非晶質ゲルマニウム領域１２４のみが残り、非晶質ゲルマニウム多孔質膜１２５が形成される。なお、非晶質ゲルマニウム多孔質膜中の細孔は、間隔２Ｒが２０ｎｍ以下、孔径２ｒが３０ｎｍ以下であるが、好ましくは、細孔の孔径２ｒは１〜１５ｎｍであり、その間隔２Ｒは５〜２０ｎｍである。また、長さＬは０．５ｎｍ〜数μｍ、好ましくは２ｎｍ〜１０００ｎｍの範囲である。
【０１３０】
エッチングに用いる溶液は、例えばアルミニウムを溶かしゲルマニウムをほとんど溶解しない、燐酸、硫酸、塩酸、クロム酸溶液などの酸が挙げられるが、その中でもアルミニウムのエッチング時に非晶質ゲルマニウム領域を酸化しない、あるいは酸化の進行が遅いエッチング溶液を使用することが好ましく、例えば濃硫酸を使用することが望ましい。しかしエッチングによる細孔形成に不都合がなければ水酸化ナトリウムなどのアルカリを用いることができ、特に酸の種類やアルカリの種類に限定されるものではない。また、数種類の酸溶液やあるいは数種類のアルカリ溶液を混合したものを用いてもかまわない。またエッチング条件は、例えば、溶液温度、濃度、時間などは、作製するゲルマニウム多孔質体に応じて、適宜設定することができる。
【０１３１】
（ｄ）工程：非晶質ゲルマニウム領域の結晶化工程
上記非晶質ゲルマニウム多孔質膜１２５に対して、非晶質ゲルマニウムが結晶化する条件、例えば加熱処理やレーザ照射により該非晶質ゲルマニウムの一部もしくは全部が結晶化する。その結果非晶質ゲルマニウム領域中に結晶ゲルマニウムが形成され、結晶質ゲルマニウムを含む非晶質ゲルマニウム領域１２７が形成される。この際、高還元雰囲気中での加熱処理が好ましく、さらに好ましくは高還元雰囲気下で８００℃以上１０００℃以下での加熱処理を行うことが望ましい。しかし該非晶質ゲルマニウム領域の結晶化及び該ゲルマニウム多孔質膜の構造に問題がなければどのような方法、条件を用いてもよく、加熱処理とレーザ照射を同時に行うというような、数種類の方法を複合して用いてもよい。このように基板１２２上にゲルマニウム多孔質膜１２８が形成される。
【０１３２】
（３）本発明のシリコンゲルマニウム多孔質膜及びその製造方法
次に、本発明のシリコンゲルマニウム多孔質膜及びその製造方法について説明する。
【０１３３】
本発明のシリコンゲルマニウム多孔質膜は、平均孔径が１ｎｍ以上２０ｎｍ以下であり、平均間隔が３ｎｍ以上３０ｎｍ以下である膜面に対して垂直又はほぼ垂直な細孔を有し、また、前記細孔は柱状形状をなしており、さらに、前記細孔の長さと孔径の比であるアスペクト比（長さ／孔径）が０．１〜１００００であり、かつ前記細孔がシリコンゲルマニウムを主成分とする非晶質シリコンゲルマニウム領域及び結晶質シリコンゲルマニウム領域で隔てられていることを特徴とする。
【０１３４】
＜シリコンゲルマニウム多孔質膜の構成＞
図８は、本発明のシリコンゲルマニウム多孔質膜の一例を示す概略図である。
【０１３５】
図８（ａ）は、細孔の平均孔径が１ｎｍ以上２０ｎｍ以下であり、かつ互いに隣接する該細孔の平均間隔が３ｎｍ以上３０ｎｍ以下であり、該細孔が互いに独立し、かつ膜面に対して垂直又はほぼ垂直であり、該細孔を隔てる壁材のシリコンゲルマニウム領域がシリコンゲルマニウムを主成分とする材料から成るシリコンゲルマニウム多孔質膜の模式的平面図である。また、図８（ｂ）は、図８（ａ）の破線ＡＡに沿ってシリコンゲルマニウム多孔質膜を切ったときの模式的断面図である。図８において、２０１は細孔（ナノホール）、２０２は結晶質シリコンゲルマニウムを含む非晶質シリコンゲルマニウム領域、２０３は基板である。
【０１３６】
本発明のシリコンゲルマニウム多孔質膜は、細孔２０１と酸素を除く主成分はシリコン及びゲルマニウムである結晶質シリコンゲルマニウムを含む非晶質シリコンゲルマニウム領域２０２により構成されていることを特徴とする。また、前記細孔は、図８（ｂ）に示されているようにシリコンゲルマニウム領域により、互いに分離されており、互に連結しないで独立しており、また、基板に対して垂直又はほぼ垂直に形成されている。
【０１３７】
また、本発明のシリコンゲルマニウム多孔質膜を構成している細孔の形状は、図８（ｂ）に示されているように柱状形状である。また、細孔の孔径（膜面から見た細孔の平均孔径を示す）２ｒは１ｎｍ〜２０ｎｍ以下であり、細孔の間隔（膜面から見た細孔の平均中心間間隔を示す）２Ｒは３ｎｍ〜３０ｎｍ以下である。好ましくは、細孔の径２ｒは１〜１５ｎｍであり、その中心間距離の間隔２Ｒは５〜２０ｎｍである。また、長さＬは０．５ｎｍ〜数μｍ、好ましくは２ｎｍ〜５μｍの範囲である。ここで平均孔径とは、例えば、実際のＳＥＭ写真（約１００ｎｍ×１００ｎｍの範囲）で観察される細孔部分をコンピュータで画像処理（抽出）して、その穴を楕円と仮定し画像解析して得られた長軸の平均のことを指している。
【０１３８】
また、本発明のシリコンゲルマニウム多孔質膜内の細孔は、図８（ｂ）に示されるように、細孔と基板を直接つなげることができるが、これに限定されるものではなく、基板と細孔がつながっていなくてもかまわない。
【０１３９】
また、本発明のシリコンゲルマニウム多孔質膜を構成している結晶質シリコンゲルマニウムを含む非晶質シリコンゲルマニウム領域の組成は、酸素を除いてはシリコンとゲルマニウムを主成分とするが、数から数十ａｔｏｍｉｃ％程度の他元素、例えば、アルミニウム（Ａｌ）、アルゴン（Ａｒ）、窒素（Ｎ）、水素（Ｈ）などの元素を含有してもよい。
【０１４０】
また、本発明のシリコンゲルマニウム多孔質膜を構成している結晶質シリコンゲルマニウムを含む非晶質シリコンゲルマニウム領域のシリコンとゲルマニウムの組成比は、特に限定されるものではなく、少なくともシリコン元素とゲルマニウム元素の両方が含まれてればよい。つまり、シリコン（Ｓｉ）とゲルマニウム（Ｇｅ）の組成割合をＳｉxＧｅ1-xとしたとき、０＜ｘ＜１の範囲で有ればよい。組成がこの範囲であれば、アルミニウムシリコン多孔質膜やアルミニウムゲルマニウム多孔質膜で可能なアルミニウムナノ柱状の部材の間隔制御よりも、広範囲にアルミニウムナノ柱状の部材の間隔を制御することが可能となる。
【０１４１】
なお、前記シリコンゲルマニウム多孔質体の表面は酸化されていてもかまわない。
【０１４２】
また、本発明のシリコンゲルマニウム多孔質膜を構成している細孔部分の基板上面からみた形状は、図８（ａ）のように、ほぼ円形のものでもよいし、また楕円形など任意の形状のものでもよい。
【０１４３】
また、本発明のシリコンゲルマニウム多孔質膜を構成している細孔部分の基板断面からみた形状は、図８（ｂ）のように長方形形状でもよいし、正方形や台形など任意の形状のものでもよい。
【０１４４】
また、細孔の長さと孔径の比であるアスペクト比（長さ／孔径）が０．１〜１００００、好ましくは０．５〜１０００の範囲である形状のものが望ましい。
【０１４５】
＜シリコンゲルマニウム多孔質膜の製造方法＞
以下、本発明にかかるシリコンゲルマニウム多孔質膜の製造方法について詳細に説明する。
【０１４６】
図９は、本発明のシリコンゲルマニウム多孔質膜の製造方法の一実施態様を示す工程図である。
【０１４７】
図９において、本発明のシリコンゲルマニウム多質膜の製造方法は、下記の（ａ）工程〜（ｄ）工程を有することを特徴とする。
【０１４８】
（ａ）工程：まずアルミニウムとシリコンとゲルマニウムを用意する。
【０１４９】
（ｂ）工程：次に、該アルミニウムとシリコンとゲルマニウムを非平衡状態で物質を形成する成膜法を用いて、基板上にアルミニウムシリコンゲルマニウム構造体を形成する。成膜されたアルミニウムシリコンゲルマニウム構造体は、アルミニウムを含む柱状の部材と該柱状の部材を取り囲むシリコンゲルマニウム領域とを有し、アルミニウムとシリコンとゲルマニウムの全量に対してシリコンとゲルマニウムの総量を２０〜７０ａｔｏｍｉｃ％の割合で含有する構造体から成る。
【０１５０】
（ｃ）工程：次に、該アルミニウムシリコンゲルマニウム構造体のアルミニウムのみを選択的にエッチングして細孔を形成する。アルミニウムシリコンゲルマニウム構造体にシリコンゲルマニウムに比べてアルミニウムを溶かし易い酸あるいはアルカリを用いたウェットエッチングを施すと、アルミニウムを含む柱状の部材からアルミニウムがエッチングされて該細孔と非晶質シリコンゲルマニウム領域から成る非晶質シリコンゲルマニウム多孔質膜が形成される。
【０１５１】
なお、上記アルミニウムのみを選択的にエッチングとは、実質的にアルミニウムが除去されればよい。
【０１５２】
（ｄ）工程：さらに、上記非晶質シリコンゲルマニウム多孔質膜に加熱処理を施すと非晶質シリコンゲルマニウム領域中に結晶質シリコンゲルマニウムが形成される。
【０１５３】
次に、本発明のシリコンゲルマニウム多孔質膜の製造方法を図面に基づいて説明する。
【０１５４】
図１０は、本発明のシリコンゲルマニウム多孔質膜の製造方法の一例を示す説明図である。
【０１５５】
図１０の（ａ）〜（ｄ）の順に追って説明する。
【０１５６】
以下の工程（ａ）〜（ｄ）は、図１０の（ａ）〜（ｄ）に対応する。
【０１５７】
（ａ）工程：アルミニウムとシリコンとゲルマニウムを用意する工程
原料としてのシリコンとゲルマニウム及びアルミニウムの焼成ターゲットを用意する。
【０１５８】
（ｂ）工程：アルミニウムシリコンゲルマニウム構造体の形成
次に、基板上にアルミニウムシリコンゲルマニウム構造体を形成する。ここでは、非平衡状態で物質を形成する成膜法として、スパッタリング法を用いた例を示す。
【０１５９】
基板２２２上に、非平衡状態で物質を形成する成膜法であるマグネトロンスパッタリング法により、アルミニウムシリコンゲルマニウム構造体２２３を形成する。アルミニウムシリコンゲルマニウム構造体２２３は、アルミニウムを主成分とする組成から成るアルミニウムを含む柱状の部材２２１と、その周囲のシリコンとゲルマニウムを主成分とする非晶質シリコンゲルマニウム領域２２４から構成される。
【０１６０】
基板２２２上に、非平衡状態で物質を形成する成膜法であるマグネトロンスパッタリング法により、アルミニウムシリコンゲルマニウム構造体を形成する。
【０１６１】
原料としてのシリコン及びゲルマニウム及びアルミニウムは、所定量のアルミニウムとゲルマニウムとシリコンを焼成したターゲットを用いることで達成される。
【０１６２】
また、アルミニウムターゲットとゲルマニウムターゲットとシリコンターゲットを別々に用意し、同時に３つのターゲットをスパッタリングする方法を用いてもよい。
【０１６３】
形成される膜中のシリコンとゲルマニウムの総量は、アルミニウムとシリコンとゲルマニウムの全量に対して２０〜７０ａｔｏｍｉｃ％であり、好ましくは２５〜６５ａｔｏｍｉｃ％、さらに好ましくは３０〜６０ａｔｏｍｉｃ％である。シリコンとゲルマニウムの総量がかかる範囲内であれば、シリコンゲルマニウム領域内にアルミニウムの柱状の部材が分散したアルミニウムシリコンゲルマニウム構造体が得られる。
【０１６４】
上記のアルミニウムとシリコンゲルマニウムの割合を示すａｔｏｍｉｃ％とは、シリコンゲルマニウムとアルミニウムの原子の数の割合を示し、ａｔｏｍ％あるいはａｔ．％とも記載され、例えばＩＣＰ法でアルミニウムシリコンゲルマニウム構造体中のシリコンゲルマニウムとアルミニウムの量を定量分析したときの値である。
【０１６５】
なお、上記のシリコンとアルミニウムとゲルマニウムの全量に対するシリコンとゲルマニウムの総量の割合とは、シリコンの量をＳｉ、ゲルマニウムの量をＧｅ、アルミニウムの量をＡｌとしたときに、（Ｓｉ＋Ｇｅ）／（Ｓｉ＋Ｇｅ＋Ａｌ）×１００で表される値のことである。つまり、Ｓｉ＋Ｇｅ＋Ａｌの合計を１００ａｔｏｍｉｃ％としたときに、その中のＳｉ＋Ｇｅの割合である。
【０１６６】
また、基板温度としては、３００℃以下であり、好ましくは２００℃以下であるのがよい。
【０１６７】
なお、このような方法でアルミニウムシリコンゲルマニウム構造体を形成すると、アルミニウムとシリコンとゲルマニウムの混合物が準安定状態の共晶型組織となり、アルミニウムがシリコンゲルマニウムマトリックス内に数から数十ｎｍレベルのナノ構造体（柱状の部材）を形成し、自己組織的に分離する。そのときのアルミニウムはほぼ円柱状形状であり、その孔径は１〜２０ｎｍであり、間隔は５〜３０ｎｍである。
【０１６８】
アルミニウムシリコンゲルマニウム構造体のシリコンゲルマニウムの総量は、例えばアルミニウムターゲット上に置くシリコンチップ及びゲルマニウムチップの量を変えることで制御できる。
【０１６９】
また、非平衡状態で成膜を行う場合、特にスパッタリング法の場合は、アルゴンガスを流したときの反応装置内の圧力は、０．２〜１Ｐａ程度が好ましい。また、プラズマを形成するための出力は４インチターゲットでは、１５０〜１０００Ｗ程度が好ましい。しかし、特に、これに限定されるものではなく、アルゴンプラズマが安定に形成される圧力及び出力であればよい。
【０１７０】
基板としては、例えば石英ガラスやプラスチックを始めとする絶縁体基板やシリコンやガリウム砒素を始めとする半導体基板などの基板、金属基板や、これらの基板の上に１層以上の膜を形成したものが挙げられる。なお、アルミニウムシリコンゲルマニウム構造体の形成に不都合がなければ、基板の材質、厚さ、機械的強度などは特に限定されるものではない。また、基板の形状としては平滑な板状のものに限らず、曲面を有するもの、表面にある程度の凹凸や段差を有するものなどが挙げられるが、アルミニウムシリコンゲルマニウム構造体に不都合がなければ、特に限定されるものではない。
【０１７１】
非平衡状態で物質を形成する成膜法は、スパッタリング法が好ましいが抵抗加熱蒸着、電子ビーム蒸着（ＥＢ蒸着）を始めとする任意の非平衡状態で物質を形成する成膜法が適用可能である。
【０１７２】
また、成膜する方法としては、シリコンとゲルマニウムとアルミニウムを同時に形成する同時成膜プロセスを用いてもよいし、シリコンとゲルマニウムとアルミニウムを数原子層づつ積層する積層成膜プロセスを用いてもよい。
【０１７３】
上記の様にして成膜されたアルミニウムシリコンゲルマニウム構造体２２３は、アルミニウムを主成分とする組成から成るアルミニウムを含む柱状の部材２２１と、その周囲のシリコンとゲルマニウムを主成分とするシリコンゲルマニウム領域２２４を備える。
【０１７４】
アルミニウムを含有する柱状の部材２２１の組成は、アルミニウムを主成分とするが、柱状構造の微細構造体が得られていれば、シリコン、ゲルマニウム、水素、酸素、アルゴン、窒素などの他の元素を含有していてもよい。なお、主成分とは、柱状の部材の成分構成比においてアルミニウムの割合が８０ａｔｏｍｉｃ％以上、好ましくは９０ａｔｏｍｉｃ％以上が望ましい。
【０１７５】
また、アルミニウムを含む柱状の部材の周囲を取り囲んでいる非晶質シリコンゲルマニウム領域２２４の組成は、酸素を除いてはシリコンとゲルマニウムを主成分とするが、柱状構造の微細構造体が得られていれば、アルミニウム、アルゴン、窒素、水素、炭素などの各種の元素を含有してもよい。前記組成が酸素を除く全ての元素に対してアルミニウムが０．１ａｔｏｍｉｃ％以上３０ａｔｏｍｉｃ％以下であり、シリコンとゲルマニウムが７０ａｔｏｍｉｃ％以上９９．９ａｔｏｍｉｃ％以下である。なお、主成分とは、シリコンゲルマニウム領域の成分構成比においてシリコンとゲルマニウムの総量の割合が８０ａｔｏｍｉｃ％以上、好ましくは９０ａｔｏｍｉｃ％以上が望ましい。
【０１７６】
（ｃ）工程：細孔形成工程
上記のアルミニウムシリコンゲルマニウム構造体中のアルミニウム領域（アルミニウムを含む柱状の部材領域）のみを選択的にエッチングを行う。その結果、アルミニウムシリコンゲルマニウム構造体２２３には、細孔２２６を有する非晶質シリコンゲルマニウム領域２２４のみが残り、非晶質シリコンゲルマニウム多孔質膜２２５が形成される。なお、非晶質シリコンゲルマニウム多孔質膜中の細孔は、間隔２Ｒが２０ｎｍ以下、孔径２ｒが３０ｎｍ以下であるが、好ましくは、細孔の孔径２ｒは１〜１５ｎｍであり、その間隔２Ｒは５〜２０ｎｍである。また、長さＬは０．５ｎｍ〜数μｍ、好ましくは２ｎｍ〜１０００ｎｍの範囲である。
【０１７７】
エッチングに用いる溶液は、例えばアルミニウムを溶かしシリコンとゲルマニウムの混合物をほとんど溶解しない、燐酸、硫酸、塩酸、クロム酸溶液などの酸が挙げられるが、その中でもアルミニウムのエッチング時に非晶質シリコンゲルマニウム領域を酸化しない、あるいは酸化の進行が遅いエッチング溶液を使用することが好ましく、例えば濃硫酸を使用することが望ましい。しかしエッチングによる細孔形成に不都合がなければ水酸化ナトリウムなどのアルカリを用いることができ、特に酸の種類やアルカリの種類に限定されるものではない。また、数種類の酸溶液やあるいは数種類のアルカリ溶液を混合したものを用いてもかまわない。またエッチング条件は、例えば、溶液温度、濃度、時間などは、作製するシリコンゲルマニウム多孔質体に応じて、適宜設定することができる。
【０１７８】
（ｄ）工程：非晶質シリコンゲルマニウム領域の結晶化工程
上記非晶質シリコンゲルマニウム多孔質膜に対して、非晶質シリコンゲルマニウムが結晶化する条件、例えば加熱処理やレーザ照射により該非晶質シリコンゲルマニウムの一部もしくは全部が結晶化する。その結果非晶質シリコンゲルマニウム領域中に結晶シリコンゲルマニウムが形成され、結晶質シリコンゲルマニウムを含む非晶質シリコンゲルマニウム領域２２７が形成される。この際、高還元雰囲気中での加熱処理が好ましく、さらに好ましくは高還元雰囲気下で８００℃以上１０００℃以下での加熱処理を行うことが望ましい。しかし該非晶質シリコンゲルマニウム領域の結晶化及び該シリコンゲルマニウム多孔質膜の構造に問題がなければどのような方法、条件を用いてもよく、加熱処理とレーザ照射を同時に行うというような、数種類の方法を複合して用いてもよい。このように基板２２２上にゲルマニウム多孔質膜２２８が形成される。
【実施例】
【０１７９】
以下に説明する実施例について、第１，２の実施例は実施形態の（１）に、第３，４の実施例は実施形態の（２）に、第５，６の実施例は実施形態の（３）に対応する。
【０１８０】
（第１の実施例）
本実施例は、平均細孔間隔Ｒが８ｎｍであり、平均細孔径２ｒが５ｎｍであり、高さＬが１６０ｎｍである細孔を有した結晶質シリコンを含む非晶質シリコン多孔質膜を形成した例を示す。
【０１８１】
ガラス基板上に、マグネトロンスパッタ法を用いて、シリコンをアルミニウムとシリコンの全量に対して４４ａｔｏｍｉｃ％含んだアルミニウムシリコン構造体を約１６０ｎｍの厚さに形成した。ターゲットには、直径が４インチ（１０１．６ｍｍ）の円形のアルミニウムとシリコンを焼結したターゲットを用いた。スパッタ条件は、ＲＦ電源を用いて、Ａｒ流量：５０ｓｃｃｍ、放電圧力：０．７Ｐａ、投入電力：１５０Ｗとした。また、基板温度は１００℃とした。
【０１８２】
このようなシリコンをアルミニウムとシリコンの全量に対して４４ａｔｏｍｉｃ％含んだアルミニウムシリコン構造体を、濃硫酸中にて２４時間浸してアルミニウム柱状部分を除去した。この結果、非晶質シリコン多孔質膜が作製された。
【０１８３】
次に、ＦＥ−ＳＥＭ（電界放出走査型電子顕微鏡）にて、濃硫酸エッチングしたアルミニウムシリコン構造体（非晶質シリコン多孔質膜）を観察した。基板斜め上方向から見た表面の形状は図１に示すように、非晶質シリコン領域に囲まれた細孔が二次元的に配列していた。細孔の孔径２ｒは５ｎｍであり、その平均間隔２Ｒは約８ｎｍであった。また、断面をＦＥ−ＳＥＭにて観察したところ、長さＬは１６０ｎｍであり、それぞれの細孔部分はシリコンにより隔たれており互いに独立していた。また、細孔と基板の間には被膜の形成はなく、観察できず、直接つながっていた。
【０１８４】
この試料をＲａｍａｎ分光法により測定したところ、そのスペクトル形状により非晶質シリコンであることが確認できた。またこの時点でアルミニウムとシリコンの全量に対するシリコンの含有量は、ＥＤＸ(エネルギー分散型蛍光Ｘ線分析装置)測定より９０％程度であった。
【０１８５】
この試料を水素濃度１００％、大気圧の雰囲気中で６００℃で５時間加熱した。その結果、非晶質シリコン中に結晶質シリコンを含む多孔質膜が形成された。
【０１８６】
この加熱した試料をＦＥ−ＳＥＭにて観察した。基板斜め上方向から見た表面の形状は、細孔が２次元的に配列しており、その平均間隔、細孔の孔径はともに加熱前と大きな変化は観察されなかった。
【０１８７】
また、ラマン（Ｒａｍａｎ）分光法による測定により、アモルファスシリコンのスペクトル形状と合わせて５２０ｃｍ-1付近に結晶質シリコンのピークが観察され、非晶質シリコンと結晶質シリコンが同時に存在していることが確認された。またＸ線回折法により結晶質シリコンの存在を確認した。
【０１８８】
この試料の表面に、蒸着法によりアルミニウム電極を２箇所作製し、基板に水平な方向の電気伝導度を測定したところ、室温において約５×１０-4Ｓ・ｃｍ-1の電気伝導度を示し、加熱処理前の非晶質シリコン多孔質膜と比較して電気伝導度が向上していることを確認した。
【０１８９】
（第２の実施例）
本実施例は、平均細孔間隔Ｒが１０ｎｍであり、平均細孔径２ｒが７ｎｍであり、高さＬが２００ｎｍである細孔を有した結晶質シリコンを含む非晶質シリコン多孔質膜を形成した例を示す。
【０１９０】
ガラス基板上に、マグネトロンスパッタ法を用いて、シリコンをアルミニウムとシリコンの全量に対して４４ａｔｏｍｉｃ％含んだアルミニウムシリコン構造体を約１６０ｎｍの厚さに形成した。ターゲットには、直径が４インチ（１０１．６ｍｍ）の円形のアルミニウムとシリコンを焼結したターゲットを用いた。スパッタ条件は、ＲＦ電源を用いて、Ａｒ流量：５０ｓｃｃｍ、放電圧力：０．７Ｐａ、投入電力：１５０Ｗとした。また、基板温度は１００℃とした。
【０１９１】
このようなシリコンをアルミニウムとシリコンの全量に対して４４ａｔｏｍｉｃ％含んだアルミニウムシリコン構造体を、濃硫酸中にて２４時間浸してアルミニウム柱状部分を除去した。この結果、非晶質シリコン多孔質膜が作製された。
【０１９２】
次に、ＦＥ−ＳＥＭにて、濃硫酸エッチングしたアルミニウムシリコン構造体（非晶質シリコン多孔質膜）を観察した。基板斜め上方向から見た表面の形状は図１に示すように、非晶質シリコン領域に囲まれた細孔が二次元的に配列していた。細孔の孔径２ｒは７ｎｍであり、その平均間隔２Ｒは約１０ｎｍであった。また、断面をＦＥ−ＳＥＭにて観察したところ、長さＬは２００ｎｍであり、それぞれの細孔部分はシリコンにより隔たれており互いに独立していた。また、細孔と基板の間には被膜の形成はなく、観察できず、直接つながっていた。
【０１９３】
この試料をＲａｍａｎ分光法により測定したところ、そのスペクトル形状により非晶質シリコンであることが確認できた。またこの時点でアルミニウムとシリコンの全量に対するシリコンの含有量は、ＥＤＸ測定より９０％程度であった。
【０１９４】
この試料を水素濃度１００％、大気圧の雰囲気中で６００℃で５時間加熱した。その結果、非晶質シリコン中に結晶質シリコンを含む多孔質膜が形成された。
【０１９５】
この加熱した試料をＦＥ−ＳＥＭにて観察した。基板斜め上方向から見た表面の形状は、細孔が２次元的に配列しており、その平均間隔、細孔の孔径ともに加熱前と大きな変化は観察されなかった。
【０１９６】
また、ラマン分光法による測定により、アモルファスシリコンのスペクトル形状と合わせて５２０ｃｍ-1付近に結晶質シリコンのピークが観察され、非晶質シリコンと結晶質シリコンが同時に存在していることが確認された。またＸ線回折法により結晶質シリコンの存在を確認した。
【０１９７】
この試料の表面に、蒸着法によりアルミニウム電極を２箇所作製し、基板に水平な方向の電気伝導度を測定したところ、室温において約５×１０-4Ｓ・ｃｍ-1の電気伝導度を示し、加熱処理前の非晶質シリコン多孔質膜と比較して電気伝導度が向上していることを確認した。
【０１９８】
（第３の実施例）
本実施例は、平均細孔間隔Ｒが８ｎｍであり、平均細孔径２ｒが５ｎｍであり、高さＬが１６０ｎｍである細孔を有した結晶質ゲルマニウムを含む非晶質ゲルマニウム多孔質膜を形成した例を示す。
【０１９９】
ガラス基板上に、マグネトロンスパッタ法を用いて、ゲルマニウムをアルミニウムとゲルマニウムの全量に対して４４ａｔｏｍｉｃ％含んだアルミニウムゲルマニウム構造体を約１６０ｎｍの厚さに形成した。ターゲットには、直径が４インチ（１０１．６ｍｍ）の円形のアルミニウムとゲルマニウムを焼結したターゲットを用いた。スパッタ条件は、ＲＦ電源を用いて、Ａｒ流量：５０ｓｃｃｍ、放電圧力：０．７Ｐａ、投入電力：１５０Ｗとした。また、基板温度は１００℃とした。
【０２００】
このようなゲルマニウムをアルミニウムとゲルマニウムの全量に対して４４ａｔｏｍｉｃ％含んだアルミニウムゲルマニウム構造体を、濃硫酸中にて２４時間浸してアルミニウム柱状部分を除去した。この結果、非晶質ゲルマニウム多孔質膜が作製された。
【０２０１】
次に、ＦＥ−ＳＥＭにて、濃硫酸エッチングしたアルミニウムゲルマニウム構造体（非晶質ゲルマニウム多孔質膜）を観察した。基板斜め上方向から見た表面の形状は図５に示すように、非晶質ゲルマニウム領域に囲まれた細孔が二次元的に配列していた。細孔の孔径２ｒは５ｎｍであり、その平均間隔２Ｒは約８ｎｍであった。また、断面をＦＥ−ＳＥＭにて観察したところ、長さＬは１６０ｎｍであり、それぞれの細孔部分はゲルマニウムにより隔たれており互いに独立していた。また、細孔と基板の間には被膜の形成はなく、観察できず、直接つながっていた。
【０２０２】
この試料をラマン分光法により測定したところ、そのスペクトル形状により非晶質ゲルマニウムであることが確認できた。またこの時点でアルミニウムとゲルマニウムの全量に対するゲルマニウムの含有量は、ＥＤＸ測定より９０％程度であった。
【０２０３】
この試料を水素濃度１００％、大気圧の雰囲気中で６００℃で５時間加熱した。その結果、非晶質ゲルマニウム中に結晶質ゲルマニウムを含む多孔質膜が形成された。
【０２０４】
この加熱した試料をＦＥ−ＳＥＭにて観察した。基板斜め上方向から見た表面の形状は、細孔が２次元的に配列しており、その平均間隔、細孔の孔径ともに加熱前と大きな変化は観察されなかった。
【０２０５】
また、ラマン分光法による測定により、非晶質ゲルマニウムのスペクトル形状と合わせて結晶質ゲルマニウムのピークが観察され、非晶質ゲルマニウムと結晶質ゲルマニウムが同時に存在していることが確認された。またＸ線回折法により結晶質ゲルマニウムの存在を確認した。
【０２０６】
この試料の表面に、蒸着法によりアルミニウム電極を２箇所作製し、基板に水平な方向の電気伝導度を測定したところ、室温において約５×１０-4Ｓ・ｃｍ-1の電気伝導度を示し、加熱処理前の非晶質ゲルマニウム多孔質膜と比較して電気伝導度が向上していることを確認した。
【０２０７】
（第４の実施例）
本実施例は、平均細孔間隔Ｒが１０ｎｍであり、平均細孔径２ｒが７ｎｍであり、高さＬが２００ｎｍである細孔を有した結晶質ゲルマニウムを含む非晶質ゲルマニウム多孔質膜を形成した例を示す。
【０２０８】
ガラス基板上に、マグネトロンスパッタ法を用いて、ゲルマニウムをアルミニウムとゲルマニウムの全量に対して４４ａｔｏｍｉｃ％含んだアルミニウムゲルマニウム構造体を約１６０ｎｍの厚さに形成した。ターゲットには、直径が４インチ（１０１．６ｍｍ）の円形のアルミニウムとゲルマニウムを焼結したターゲットを用いた。スパッタ条件は、ＲＦ電源を用いて、Ａｒ流量：５０ｓｃｃｍ、放電圧力：０．７Ｐａ、投入電力：１５０Ｗとした。また、基板温度は１００℃とした。
【０２０９】
このようなゲルマニウムをアルミニウムとゲルマニウムの全量に対して４４ａｔｏｍｉｃ％含んだアルミニウムゲルマニウム構造体を、濃硫酸中にて２４時間浸してアルミニウム柱状部分を除去した。この結果、非晶質ゲルマニウム多孔質膜が作製された。
【０２１０】
次に、ＦＥ−ＳＥＭにて、濃硫酸エッチングしたアルミニウムゲルマニウム構造体（非晶質ゲルマニウム多孔質膜）を観察した。基板斜め上方向から見た表面の形状は図５に示すように、非晶質シリコン領域に囲まれた細孔が二次元的に配列していた。細孔の孔径２ｒは７ｎｍであり、その平均間隔２Ｒは約１０ｎｍであった。また、断面をＦＥ−ＳＥＭにて観察したところ、長さＬは２００ｎｍであり、それぞれの細孔部分はゲルマニウムにより隔たれており互いに独立していた。また、細孔と基板の間には被膜の形成はなく、観察できず、直接つながっていた。
【０２１１】
この試料をラマン分光法により測定したところ、そのスペクトル形状により非晶質ゲルマニウムであることが確認できた。またこの時点でアルミニウムとゲルマニウムの全量に対するゲルマニウムの含有量は、ＥＤＸ測定より９０％程度であった。
【０２１２】
この試料を水素濃度１００％、大気圧の雰囲気中で６００℃で５時間加熱した。その結果、非晶質ゲルマニウム中に結晶質ゲルマニウムを含む多孔質膜が形成された。
【０２１３】
この加熱した試料をＦＥ−ＳＥＭにて観察した。基板斜め上方向から見た表面の形状は、細孔が２次元的に配列しており、その平均間隔、細孔の孔径ともに加熱前と大きな変化は観察されなかった。
【０２１４】
また、ラマン分光法による測定により、非晶質ゲルマニウムのスペクトル形状と合わせて結晶質ゲルマニウムのピークが観察され、非晶質ゲルマニウムと結晶質ゲルマニウムが同時に存在していることが確認された。またＸ線回折法により結晶質ゲルマニウムの存在を確認した。
【０２１５】
この試料の表面に、蒸着法によりアルミニウム電極を２箇所作製し、基板に水平な方向の電気伝導度を測定したところ、室温において約５×１０-4Ｓ・ｃｍ-1の電気伝導度を示し、加熱処理前の非晶質ゲルマニウム多孔質膜と比較して電気伝導度が向上していることを確認した。
【０２１６】
（第５の実施例）
本実施例は、平均細孔間隔Ｒが８ｎｍであり、平均細孔径２ｒが５ｎｍであり、高さＬが１６０ｎｍである細孔を有した結晶質シリコンゲルマニウムを含む非晶質シリコンゲルマニウム多孔質膜を形成した例を示す。
【０２１７】
ガラス基板上に、マグネトロンスパッタ法を用いて、シリコンとゲルマニウムの混合物をアルミニウムとシリコンとゲルマニウムの全量に対して４４ａｔｏｍｉｃ％含んだアルミニウムシリコンゲルマニウム構造体を約１６０ｎｍの厚さに形成した。ターゲットには、直径が４インチ（１０１．６ｍｍ）の円形のアルミニウムとシリコンとゲルマニウムを焼結したターゲットを用いた。スパッタ条件は、ＲＦ電源を用いて、Ａｒ流量：５０ｓｃｃｍ、放電圧力：０．７Ｐａ、投入電力：１５０Ｗとした。また、基板温度は１００℃とした。
【０２１８】
このようなシリコンとゲルマニウムの混合物(以下シリコンゲルマニウムと呼ぶ)をアルミニウムとシリコンゲルマニウムの全量に対して４４ａｔｏｍｉｃ％含んだアルミニウムシリコンゲルマニウム構造体を、濃硫酸中にて２４時間浸してアルミニウム柱状部分を除去した。この結果、非晶質シリコンゲルマニウム多孔質膜が作製された。
【０２１９】
次に、ＦＥ−ＳＥＭにて、濃硫酸エッチングしたアルミニウムシリコンゲルマニウム構造体（非晶質シリコンゲルマニウム多孔質膜）を観察した。基板斜め上方向から見た表面の形状は図８に示すように、非晶質シリコンゲルマニウム領域に囲まれた細孔が二次元的に配列していた。細孔の孔径２ｒは５ｎｍであり、その平均間隔２Ｒは約８ｎｍであった。また、断面をＦＥ−ＳＥＭにて観察したところ、長さＬは１６０ｎｍであり、それぞれの細孔部分は非晶質シリコンゲルマニウム領域により隔たれており互いに独立していた。また、細孔と基板の間には被膜の形成はなく、観察できず、直接つながっていた。
【０２２０】
この試料は非晶質シリコンゲルマニウムであり、またこの時点でアルミニウムとシリコンゲルマニウムの全量に対するシリコンゲルマニウムの含有量は、ＥＤＸ測定より９０％程度であった。
【０２２１】
この試料を水素濃度１００％、大気圧の雰囲気中で６００℃で５時間加熱した。その結果、非晶質シリコンゲルマニウム中に結晶質シリコンゲルマニウムを含む多孔質膜が形成された。
【０２２２】
この加熱した試料をＦＥ−ＳＥＭにて観察した。基板斜め上方向から見た表面の形状は、細孔が２次元的に配列しており、その平均間隔、細孔の孔径ともに加熱前と大きな変化は観察されなかった。
【０２２３】
また、ラマン分光法による測定により、非晶質シリコンゲルマニウムと結晶質シリコンゲルマニウムが同時に存在していることが確認された。またＸ線回折法により結晶質シリコンゲルマニウムの存在を確認した。
【０２２４】
この試料の表面に、蒸着法によりアルミニウム電極を２箇所作製し、基板に水平な方向の電気伝導度を測定したところ、室温において約５×１０-4Ｓ・ｃｍ-1の電気伝導度を示し、加熱処理前の非晶質シリコンゲルマニウム多孔質膜と比較して電気伝導度が向上していることを確認した。
【０２２５】
（第６の実施例）
本実施例は、平均細孔間隔Ｒが１０ｎｍであり、平均細孔径２ｒが７ｎｍであり、高さＬが２００ｎｍである細孔を有した結晶質シリコンゲルマニウムを含む非晶質シリコンゲルマニウム多孔質膜を形成した例を示す。
【０２２６】
ガラス基板上に、マグネトロンスパッタ法を用いて、シリコンとゲルマニウムの混合物をアルミニウムとシリコンゲルマニウムの全量に対して  ４４ａｔｏｍｉｃ％含んだアルミニウムシリコンゲルマニウム構造体を約１６０ｎｍの厚さに形成した。ターゲットには、直径が４インチ（１０１．６ｍｍ）の円形のアルミニウムとシリコンとゲルマニウムを焼結したターゲットを用いた。スパッタ条件は、ＲＦ電源を用いて、Ａｒ流量：５０ｓｃｃｍ、放電圧力：０．７Ｐａ、投入電力：１５０Ｗとした。また、基板温度は１００℃とした。
【０２２７】
このようなシリコンとゲルマニウムの混合物（以下シリコンゲルマニウムと呼ぶ）をアルミニウムとシリコンゲルマニウムの全量に対して４４ａｔｏｍｉｃ％含んだアルミニウムシリコンゲルマニウム構造体を、濃硫酸中にて２４時間浸してアルミニウム柱状部分を除去した。この結果、非晶質シリコンゲルマニウム多孔質膜が作製された。
【０２２８】
次に、ＦＥ−ＳＥＭにて、濃硫酸エッチングしたアルミニウムシリコンゲルマニウム構造体（非晶質シリコンゲルマニウム多孔質膜）を観察した。基板斜め上方向から見た表面の形状は図８に示すように、非晶質シリコンゲルマニウム領域に囲まれた細孔が二次元的に配列していた。細孔の孔径２ｒは７ｎｍであり、その平均間隔２Ｒは約１０ｎｍであった。また、断面をＦＥ−ＳＥＭにて観察したところ、長さＬは２００ｎｍであり、それぞれの細孔部分はシリコンゲルマニウムにより隔たれており互いに独立していた。また、細孔と基板の間には被膜の形成はなく、観察できず、直接つながっていた。
【０２２９】
この試料は非晶質シリコンゲルマニウムであり、またこの時点でアルミニウムとシリコンゲルマニウムの全量に対するシリコンゲルマニウムの含有量は、ＥＤＸ測定より９０％程度であった。
【０２３０】
この試料を水素濃度１００％、大気圧の雰囲気中で６００℃で５時間加熱した。その結果、非晶質シリコンゲルマニウム中に結晶質シリコンゲルマニウムを含む多孔質膜が形成された。
【０２３１】
この加熱した試料をＦＥ−ＳＥＭにて観察した。基板斜め上方向から見た表面の形状は、細孔が２次元的に配列しており、その平均間隔、細孔の孔径ともに加熱前と大きな変化は観察されなかった。
【０２３２】
また、ラマン分光法による測定により、非晶質シリコンゲルマニウムと結晶質シリコンゲルマニウムが同時に存在していることが確認された。またＸ線回折法により結晶質シリコンゲルマニウムの存在を確認した。
【０２３３】
この試料の表面に、蒸着法によりアルミニウム電極を２箇所作製し、基板に水平な方向の電気伝導度を測定したところ、室温において約５×１０-4Ｓ・ｃｍ-1の電気伝導度を示し、加熱処理前の非晶質シリコンゲルマニウム多孔質膜と比較して電気伝導度が向上していることを確認した。
【図面の簡単な説明】
【０２３４】
【図１】本発明のシリコン多孔質膜の一例を示す概略図
【図２】本発明のシリコン多孔質膜の製造方法の一実施態様を示す工程図
【図３】本発明のシリコン多孔質膜の製造方法の一例を示す説明図
【図４】本発明におけるアルミニウムシリコン構造体の成膜方法の一例を示す概略図
【図５】本発明のゲルマニウム多質薄膜の一例を示す概略図
【図６】本発明のゲルマニウム多孔質膜の製造方法の一実施態様を示す工程図
【図７】本発明のゲルマニウム多孔質膜の製造方法の一例を示す説明図
【図８】本発明のシリコンゲルマニウム多孔質膜の一例を示す概略図
【図９】本発明のシリコンゲルマニウム多孔質膜の製造方法の一実施態様を示す工程図
【図１０】本発明のシリコンゲルマニウム多孔質膜の製造方法の一例を示す説明図
【符号の説明】
【０２３５】
１，２６  細孔
２，２７  結晶質シリコンを含む非晶質シリコン領域
３，１１，２２  基板
２１  アルミニウム柱状部材
２３  アルミニウムシリコン構造体
２４  非晶質シリコン領域
２５  非晶質シリコン多孔質膜
２８  シリコン多孔質膜
１２  アルミニウムシリコン焼成ターゲット
１３  アルゴンプラズマ
１０１，１２６  細孔
１０２，１２７  結晶質ゲルマニウムを含む非晶質ゲルマニウム領域
１０３，１２２  基板
１２１  アルミニウム柱状部材
１２３  アルミニウムゲルマニウム構造体
１２４  非晶質ゲルマニウム領域
１２５  非晶質ゲルマニウム多孔質膜
１２８  ゲルマニウム多孔質膜
２０１，２２６  細孔
２０２，２２７  結晶質シリコンゲルマニウムを含む非晶質シリコンゲ
ルマニウム領域
２０３，２２２  基板
２２１  アルミニウム柱状部材
２２３  アルミニウムシリコンゲルマニウム構造体
２２４  非晶質シリコンゲルマニウム領域
２２５  非晶質シリコンゲルマニウム多孔質膜
２２８  シリコンゲルマニウム多孔質膜
【図１】
2005060763.tif 000003
【図２】
2005060763.tif 000004
【図３】
2005060763.tif 000005
【図４】
2005060763.tif 000006
【図５】
2005060763.tif 000007
【図６】
2005060763.tif 000008
【図７】
2005060763.tif 000009
【図８】
2005060763.tif 000010
【図９】
2005060763.tif 000011
【図１０】
2005060763.tif 000012